전기 구리 또는 무산소 구리 를 주원료 로 하 고 , 니켈 ( Ni ) , 15 % P - Cu 모 합금 , 2 % B - Cu ( B ) , 주석 ( Sn ) , 인듐 ( In ) , 10 % Fe - Cu ( Fe ) , 10 % Co - Cu ( Co ) , 25 % Mn - Cu ( Mn ) , 스폰지 티탄 ( Ti ) 및 스폰지 지르코늄 ( Zr ) 을 부원료 로 하 여 , 고주파 용해로 에서 진공 중 또는 아르곤 분위기 중 에서 용해 하 여 , 45 × 45 × 90 ㎜ 의 잉곳 으로 주조 하 였 다 . 잉곳 의 열간 압연 시험 을 실시 하 고 , 열간 압연 에서 균열 이 발생 하 지 않 은 잉곳 은 , 열간 압연 및 용체 화 처리 , 시효 처리 , 중간 냉간 압연 , 시효 처리 , 최종 냉간 압연 , 변형 제거 소둔 의 순 으로 실시 하 여 , 두께 0 . 15 ㎜ 의 평판 으로 하 였 다 . 얻 어 진 판재 각종 의 시험편 을 채취 하 여 시험 을 실시 하 고 , 「 강도 」 및 「 도전율 」 을 평가 하 였 다 .